КОМПОЗИЦИИ, ХАРАКТЕРИЗУЮЩИЕСЯ ВЫСОКОЙ СТОЙКОСТЬЮ К РАСТРЕСКИВАНИЮ ПОД ДЕЙСТВИЕМ ВНЕШНЕГО НАПРЯЖЕНИЯ (ESCR) И СОДЕРЖАЩЕЕ МОНОВИНИЛИДЕНАРОМАТИЧЕСКИЙ ПОЛИМЕР И СОПОЛИМЕР ЭТИЛЕНА/АЛЬФА-ОЛЕФИНА

1. Композиция, содержащая (А) ударопрочный моновинилиденароматический полимер и (В) сополимер этилена/альфа-олефина (EAO), который удовлетворяет математическому соотношению
у≤20+2,35х,
в котором у означает содержание этилена в молярных процентах (мол.%) в сополимере EAO, и x означает вязкость по Брукфильду в сантипуазах (сПз) при 100°С у сополимера EAO, и вязкость составляет по меньшей мере 1 сПз.
2. Композиция по п.1, где сополимер EAO имеет содержание этилена, не больше, чем 85 мол.%.
3. Композиция по п.2, где сополимер EAO имеет содержание этилена, равное по меньшей мере 5 мол.%.
4. Композиция по п.3, где сополимер EAO имеет вязкость, не больше, чем 1000 сПз, при 100°С.
5. Композиция по п.1, где ударопрочный моновинилиденароматический полимер представляет собой по меньшей мере один материал, выбранный из высокоударопрочного полистирола (HIPS) и сополимера акрилонитрила/бутадиена/стирола (ABS).
6. Композиция по п.5, где сополимер EAO представляет собой сополимер этилена/пропилена (EP).
7. Композиция по п.6, где сополимер EP присутствует в количестве, равном по меньшей мере 1 массовому проценту из расчета на объединенную массу ударопрочного моновинилиденароматического полимера и сополимера EP.
8. Композиция по п.1, дополнительно содержащая полимер, отличный от ударопрочного моновинилиденароматического полимера и сополимера EAO.
9. Композиция по п.8, где другой полимер представляет собой по меньшей мере один материал, выбранный из полиэтилена низкой плотности, полиэтилена сверхнизкой плотности, полиэтилена средней плотности, линейного полиэтилена низкой плотности, полиэтилена высокой плотности, гомогенно разветвленного линейного этиленового полимера, по существу линейного этиленового полимера, этиленовых полимеров, модифицированных прививкой, интерполимера этилена-винилацетата, интерполимера этилена-акриловой кислоты, интерполимера этилена-этилацетата, интерполимера этилена-метакриловой кислоты, иономера этилена-метакриловой кислоты, полипропиленового гомополимера, полипропиленового сополимера, статистического блок-полипропиленового интерполимера, блок-сополимера простого полиэфира, полимерного сложного сополиэфира, простого полифениленового эфира, блок-полимеров сложного полиэфира/простого полиэфира, интерполимера этилена-монооксида углерода, полиэтилентерефталата, хлорированного полиэтилена, интерполимера стирола-бутадиена-стирола (SBS), интерполимера стирола-этилена-бутадиена-стирола (SEBS) и смесей двух и более данных других полимеров.
10. Композиция по п.1, где сополимер EAO имеет уровень содержания ненасыщенности, отображенной в соотношении винильных групп к сумме всех ненасыщенностей в сополимере, равном по меньшей мере 0,03.
11. Композиция по п.1, где сополимер EAO имеет соотношение между величинами количества винильных групп и суммы всех ненасыщенностей в сополимере, равное по меньшей мере 0,05.
12. Композиция по п.1, где сополимер EAO имеет соотношение между величинами количества винильных групп и суммы всех ненасыщенностей в сополимере, равное по меньшей мере 0,1.
13. Композиция по п.1, где сополимер EAO имеет содержание этилена, не больше, чем 75 мол.%.
14. Композиция по п.13, где сополимер EAO имеет содержание этилена, равное по меньшей мере 15 мол.%.
15. Композиция по п.1, где сополимер EAO имеет вязкость, не больше, чем 750 сПз, при 100°С.
16. Композиция по п.1, где образец для испытаний, полученный из композиции в соответствии с методикой ISO 527-2, сохраняет более чем 50% от своего первоначального относительного удлинения по истечении десяти дней воздействия кукурузного масла при 1%-ной деформации в соответствии с методикой ISO-4599.
17. Композиция по п.1, где образец для испытаний, полученный из композиции в соответствии с методикой ISO 527-2, сохраняет более чем 50% от своего первоначального относительного удлинения по истечении девяти дней воздействия кукурузного масла при 0,5%-ной деформации для проведения испытания в соответствии с методикой ISO-4599.
18. Способ улучшения значения ESCR у ударопрочного моновинилиденароматического полимера, включающий стадию примешивания к ударопрочному моновинилиденароматическому полимеру улучшающего ESCR количества сополимера EAO, который удовлетворяет математическому соотношению
у≤20+2,35х,
в котором у означает содержание этилена в мол.% в сополимере EAO, и х означает вязкость по Брукфильду в сПз при 100°С у сополимера EAO, и вязкость составляет по меньшей мере 1 сПз.
19. Способ по п.18, в котором сополимер EAO имеет содержание этилена, не больше, чем 85 мол.%.
20. Способ по п.19, в котором сополимер EAO имеет содержание этилена, равное по меньшей мере 5 мол.%.
21. Способ по п.20, в котором сополимер EAO имеет вязкость, не больше, чем 1000 сПз, при 100°С.
22. Способ по п.20, в котором сополимер EAO примешивают к ударопрочному моновинилиденароматическому полимеру до или во время получения полимера путем полимеризации составляющих его мономеров.
23. Способ по п.20, в котором полимеризацию составляющих мономеров проводят в присутствии по меньшей мере одного материала, выбранного из улучшителя текучести, подогревателя и инициатора.
24. Способ по п.18, в котором ударопрочный моновинилиденароматический полимер и сополимер EAO перемешивают в результате действия экструдера.
25. Способ по п.18, в котором ударопрочный моновинилиденароматический полимер представляет собой по меньшей мере один материал, выбранный из HIPS и ABS.
26. Способ по п.25, в котором сополимер EAO представляет собой сополимер EP.
27. Способ по п.26, в котором сополимер EP присутствует в количестве, равном по меньшей мере 1 массовому проценту из расчета на объединенную массу ударопрочного моновинилиденароматического полимера и сополимера EP.
28. Способ по п.18, в котором сополимер EP имеет уровень содержания ненасыщенности, отображенный в соотношении винильных групп к сумме всех ненасыщенностей в сополимере, равном по меньшей мере 0,03.
29. Композиция, полученная по способу по п.18, где образец для испытаний, полученный из композиции и в соответствии с методикой ISO 527-2, сохраняет более чем 50% от своего первоначального относительного удлинения по истечении девяти дней воздействия кукурузного масла при 0,5%-ной деформации в соответствии с методикой ISO-4599.
30. Композиция, полученная по способу по п.18, где образец для испытаний, полученный из композиции и в соответствии с методикой ISO 527-2, сохраняет более чем 50% от своего первоначального относительного удлинения по истечении десяти дней воздействия кукурузного масла при 1%-ной деформации для проведения испытания в соответствии с методикой ISO-4599.
31. Изделие, содержащее композицию по п.1.
32. Изделие по п.31 в форме прокладочного материала для холодильника.
33. Изделие по п.31 в форме упаковки.